(57)【要約】【課題】  紙間強度が高く、耐油性を有し、印刷適性に優れたプリント化粧板用紙材を提供する。【解決手段】  ＪＡＰＡＮ  ＴＡＰＰＩ  Ｎｏ．４１に規定する耐油度が２級以上、ＪＡＰＡＮ  ＴＡＰＰＩ  Ｎｏ．１に規定するワックスピックが１２Ａ以上、ＪＩＳ  Ｐ  ８１１７に規定する透気度が１５０秒以下であるプリント化粧板用紙材。本発明の紙材には、耐油剤としてパーフルオロアルキルホスフェート、パーフルオロオクタニル化合物等のフッ素系耐油剤を使用する。更に、ポリアクリルアミド系紙力増強剤を使用することが好ましい。【選択図】  なし【特許請求の範囲】
【請求項１】
ＪＡＰＡＮ  ＴＡＰＰＩ  Ｎｏ．４１に規定する耐油度が２級以上、ＪＡＰＡＮ  ＴＡＰＰＩ  Ｎｏ．１に規定するワックスピックが１２Ａ以上、ＪＩＳ  Ｐ  ８１１７に規定する透気度が１５０秒以下であるプリント化粧板用紙材。
【請求項２】
フッ素系耐油剤を対パルプ固形分当たり０．０５〜０．５質量％、乾燥紙力増強剤を対パルプ固形分当たり０．３〜２．５質量％含有する請求項１に記載のプリント化粧板用紙材。
【発明の詳細な説明】
【技術分野】
【０００１】
本発明は、プリント化粧板用紙材に関する。詳細には、耐油性を有し、紙間強度が高いプリント化粧板用紙材に関する。
【背景技術】
【０００２】
プリント化粧板は、合板、ハードボード等の基材上に、無地あるいは柄をグラビア印刷し、樹脂コートを施した紙材（プリント用紙又は薄葉紙）を貼り付けた化粧板で、内装建築材や家具類に広く使用されている。
【０００３】
通常用いられるプリント化粧板用紙材は、油の浸透を防ぐ耐油性能を有していない。このため、キッチン内装用のプリント化粧板、特にキッチン扉の端面や表面に生じた傷部分にサラダ油等の食用油が付着した場合、油が浸透して紙材が変色し、見栄えが悪くなるという不具合を起こすことがあった。油の浸透による紙材の変色を防止するためにはプリント化粧板用紙材に耐油性を付与することが必要となる。
【０００４】
一方、耐油性を有する紙材としては、従来耐油紙がある。紙材へ耐油性を付与する方法としては、樹脂フィルムを圧着する方法、樹脂を塗工・含浸する方法、セルロース繊維の化学的又は機械的処理を行う方法、耐油性に優れたフッ素樹脂を内添又は塗工・含浸する方法等を挙げることができる。中でも、フッ素樹脂を用いる方法は、耐油性を付与する方法が容易であること等の理由により耐油紙の製造に広く使用されている（例えば、特許文献１参照）。
【０００５】
【特許文献１】特開昭５５−１４２７９６号公報（第３頁、第４〜１２行）
【発明の開示】
【発明が解決しようとする課題】
【０００６】
本発明者は、フッ素系耐油剤に着目し、フッ素系耐油剤を付与して得られる耐油紙をプリント化粧板用紙材として化粧板に使用すれば化粧板の表面に生じた傷等に付着した油の浸透を防ぎ紙材の変色を防止することができると考えた。しかしながら、フッ素系耐油剤を添加した耐油紙をプリント化粧板に用いた場合にはプリント化粧板の紙間強度が弱くなり、満足できる品質を有するプリント化粧板を得ることができなかった。
【０００７】
本発明の目的は、耐油性を有し、印刷適性に優れ、プリント化粧板に用いた場合に高い紙間強度が得られるプリント化粧板用紙材を提供することにある。
【課題を解決するための手段】
【０００８】
プリント化粧板用紙材においては、紙材の乾燥強度を高めるため、通常澱粉等の紙力増強剤が内添されている。
【０００９】
本発明者は鋭意研究の結果、フッ素系耐油剤を用いて耐油性を付与すると共に、乾燥紙力増強剤、特に両性ポリアクリルアミド系紙力増強剤とフッ素系耐油剤とを併用すれば、紙間強度が高く、耐油性を有するプリント化粧板用紙材が得られ、当該紙材を用いてプリント化粧板を製造すれば油の浸透による紙材の変色が防止できることを見出し本発明を完成するに到った。
【００１０】
上記課題を解決する本発明は、以下に記載するものである。
【００１１】
〔１〕  ＪＡＰＡＮ  ＴＡＰＰＩ  Ｎｏ．４１に規定する耐油度が２級以上、ＪＡＰＡＮ  ＴＡＰＰＩ  Ｎｏ．１に規定するワックスピックが１２Ａ以上、ＪＩＳ  Ｐ  ８１１７に規定する透気度が１５０秒以下であるプリント化粧板用紙材。
【００１２】
〔２〕  フッ素系耐油剤を対パルプ固形分当たり０．０５〜０．５質量％、乾燥紙力増強剤を対パルプ固形分当たり０．３〜２．５質量％含有する〔１〕に記載のプリント化粧板用紙材。
【発明の効果】
【００１３】
本発明によれば、フッ素系耐油剤を用いて耐油性を付与した紙材であってもセロハンテープ剥離試験において紙層で剥離しにくい、即ち紙間強度の高いプリント化粧板用紙材が得られる。本発明のプリント化粧板用紙材を使用した化粧板は、切断面や表面に生じた傷の部分に油が付着しても紙材に油が浸透しないので変色せず、紙間剥離しにくいため、キッチン家具や内装用建材として好適である。
【発明を実施するための最良の形態】
【００１４】
本発明において用いるフッ素系耐油剤としては、パーフルオロアルキルホスフェート、パーフルオロオクタニル化合物等のフッ素化合物を挙げることができる。
【００１５】
また、乾燥紙力増強剤としては、澱粉、酸化澱粉、カルボキシメチル化澱粉等の澱粉；アニオン性ポリアクリルアミド、両性ポリアクリルアミド等のポリアクリルアミド（ＰＡＭ）系紙力増強剤；植物ガム；ポリビニルアルコール；カルボキシメチルセルロース等を挙げることができる。中でも、両性ＰＡＭ系紙力増強剤を使用することが好ましい。
【００１６】
本発明のプリント化粧板用紙材におけるフッ素系耐油剤の含有量としては、対パルプ固形分当たり０．０５〜０．５質量％とすることが好ましく、０．１〜０．３質量％とすることがより好ましい。０．０５質量％未満では、耐油性能が発現せず油の浸透を防ぐことが困難となる。０．５質量％を超えると、含有量に見合った効果が得られず経済的でない。
【００１７】
乾燥紙力増強剤の含有量は、対パルプ固形分当たり０．３〜２．５質量％とすることが好ましく、０．５〜２．０質量％とすることがより好ましい。０．３質量％未満では、紙材のＪＡＰＡＮ  ＴＡＰＰＩ  Ｎｏ．１に規定するワックスピックを１２Ａ以上とすることが困難となる。２．５質量％を超えると紙材の通気性が悪くなり、抄紙中にアバタ（表面光沢のない部分）が発生しやすく、印刷適性が低下する傾向がある。
【００１８】
乾燥紙力増強剤としてアニオン性又は両性ＰＡＭ系紙力増強剤を使用する場合には、更にポリアミドアミン・エピクロロヒドリン樹脂を併用することが好ましい。これらを併用することにより、ＰＡＭ系紙力増強剤の紙材への定着率が上昇し、優れた紙力増強効果を得ることができる。ポリアミドアミン・エピクロロヒドリン樹脂の含有量は、対パルプ固形分当たり０．１０〜１．０質量％とすることが好ましい。
【００１９】
本発明のプリント化粧板用紙材には、必要により他の添加剤、例えばフッ素系耐油剤の定着剤、ドライヤー接着剤、ドライヤー剥離剤、消泡剤等を本発明の効果を損なわない範囲で加えてもよい。
【００２０】
本発明のプリント化粧板用紙材は、ＪＡＰＡＮ  ＴＡＰＰＩ  Ｎｏ．４１に規定する耐油度を２級以上とするが、４〜８級であることが好ましい。耐油度が２級未満であると紙材への油の浸透を防ぐことができない。また、８級を超えると、フッ素系耐油剤を多く添加する必要があることから製造コストが高くなり現実的でない。プリント化粧板用紙材の耐油度は、フッ素系耐油剤の含有量を調整することにより２級以上とすることができる。
【００２１】
また、本発明のプリント化粧板用紙材は、ＪＡＰＡＮ  ＴＡＰＰＩ  Ｎｏ．１に規定するワックスピックを１２Ａ以上とするが、１４〜２３Ａであることが好ましい。ワックスピックが１２Ａ未満では、プリント化粧板用紙材としては性能が不充分で、紙間剥離を生じやすい。プリント化粧板用紙材のワックスピックは、乾燥紙力増強剤の含有量を調整することにより１２Ａ以上とすることができる。
【００２２】
更に、本発明のプリント化粧板用紙材は、ＪＩＳ  Ｐ  ８１１７に規定する透気度を１５０秒以下とするが、１５〜１００秒とすることが好ましい。透気度が１５０秒を超えると紙の通気性が悪くなり、抄紙中にアバタが発生しやすく印刷適性が低下する。プリント化粧板用紙材の透気度は、パルプ原料の叩解度を調整することにより１５０秒以下とすることができる。
【００２３】
本発明のプリント化粧板用紙材の米坪としては、２０〜５０ｇ／ｍ2が好ましく、２３〜３５ｇ／ｍ2であることがより好ましい。
【００２４】
本発明のプリント化粧板用紙材の製造方法は、乾燥紙力増強剤を添加した紙料を通常用いられる抄紙機により公知の方法で抄紙することにより製造する。フッ素系耐油剤の付与方法としては、紙料に添加（内添）する方法、抄紙した紙材に塗工・含浸（外添）する方法のいずれも用いることができる。塗工・含浸する方法としては、サイズプレスコート、カレンダーコート、グラビアコート、ロールコート等が使用できる。
【００２５】
本発明のプリント化粧板用紙材を用いたプリント化粧板の一例の断面図を図１に示す。
【００２６】
プリント化粧板１は、グラビヤ印刷により片面に順次インキ層８、樹脂層９を形成したプリント化粧板用紙材７を、接着剤５により基材３上に貼着してなる。
【００２７】
基材３としては、合板、ハードボード、中密度ファイバーボード（ＭＤＦ）等が使用できる。
【００２８】
基材３とプリント化粧板用紙材７とを接着する接着剤５としては、通常使用する接着剤が使用できる。
【００２９】
樹脂層９を形成する樹脂は化粧板の用途等に応じて適宜選択するが、例えばウレタン樹脂等を挙げることができる。
【実施例】
【００３０】
実施例１〜６、比較例１〜３
フリーネスを３００ｍｌに処理した広葉樹材クラフトパルプ(ＬＫＰ)に両性ＰＡＭ系紙力増強剤（星光ＰＭＣ株式会社製、ＳＤＳ２８１）及びフッ素系耐油剤（旭硝子株式会社製、アサヒガードＡＧ５３０）を添加して抄紙し、プリント化粧板用紙材を得た。
【００３１】
得られた紙材における紙力増強剤及び耐油剤の含有量、紙材の米坪を表１、２に示す。更に、得られた紙材のワックスピック、耐油度、透気度、セロハンテープ剥離性、油のにじみ、印刷適性について下記の方法により評価した。結果を併せて表１、２に示す。
【００３２】
〈ワックスピック〉
ＪＡＰＡＮ  ＴＡＰＰＩ  Ｎｏ．１の規定に従って測定した。
【００３３】
〈耐油度〉
ＪＡＰＡＮ  ＴＡＰＰＩ  Ｎｏ．４１の規定に従って測定した。
【００３４】
〈透気度〉
ＪＩＳ  Ｐ  ８１１７の規定に従って測定した。
【００３５】
〈セロハンテープ剥離性〉
プリント化粧板用紙材の片面にクラボウ社製グラビヤ試験印刷機にてベタ版を用いグラビヤ印刷を施した後、同様にして同じ面にウレタン樹脂（東洋インキ社製、ＵＲＰＳ）を印刷塗布した。樹脂を印刷塗布した面が表面になるように合板上に接着剤（コニシ社製、木工用ボンド）を用いてプリント化粧板用紙材を貼着し、プリント化粧板を得た。プリント化粧板の表面に縦横１ｍｍの升目が１０×１０個並んだ碁盤目状にカッターナイフで合板に達するまで切込みを入れた。切込み部分にセロハンテープ（ニチバン株式会社製、登録商標「セロテープ」、２４ｍｍ巾）を貼り付けた後、該テープを手で剥離した。その後、プリント化粧板用紙材が剥離せずに残った升目数をカウントし、セロハンテープ剥離性（紙間強度）を評価した。
評価基準
○：全部残った
△：残った升目が９０〜９９個
×：残った升目が８９個以下
【００３６】
〈油のにじみ〉
セロハンテープ剥離性の評価に用いたものと同様にして得たプリント化粧板の表面にカッターナイフで合板に達するまで長さ１０ｍｍの切込みを２本十字に入れ、この切込みが全て浸されるようにサラダ油（日清オイリオ社製、日清サラダ油）を滴下し、２４時間放置した。その後、サラダ油を拭き取って油のにじみを目視により観察し、下記の基準で評価した。
評価基準
○：油のにじみがない
△：油のにじみが１０ｍｍ未満
×：油のにじみが１０ｍｍ以上
【００３７】
〈印刷適性〉
プリント化粧板用紙材に、クラボウ社製グラビヤ試験印刷機にて階調印刷を行った後、白抜けを目視により観察し、下記の基準で評価した。
評価基準
○：白抜けが少ない
△：白抜けがやや目立つ
×：白抜けが多く目立つ
【００３８】
【表１】
2005213658.tif 000002
【００３９】
【表２】
2005213658.tif 000003
【００４０】
※１）対パルプ固形分当たりの含有量
【図面の簡単な説明】
【００４１】
【図１】本発明のプリント化粧板用紙材を使用したプリント化粧板の一例を示す断面図である。
【符号の説明】
【００４２】
１    プリント化粧板
３    基材
５    接着剤
７    プリント化粧板用紙材
８    インキ層
９    樹脂層
【図１】
2005213658.tif 000004